(57)【要約】【課題】柔軟性、弾力性及び耐熱性に優れ、しかも生産性が良い電磁波シールド用ガスケット。【解決手段】電磁波シールド用ガスケット１は、ＳＵＳワイヤＷｓをメリヤス編みにて筒状に編成したメッシュ体２をブレード編みして複数本まとめて束状にした構造の芯材３を、外メッシュ体４にて覆った構造である。金属ワイヤ製なので耐熱性に優れている。ＳＵＳワイヤＷｓの線径が０．０４ｍｍであるから編み針に大きな負荷はかからず、編み針の破損で生産性が低下するおそれはない。メッシュ体２は、編み目毎に小さなループが形成され、それらがバネとして機能するので弾力性に優れ、柔軟性にも優れる。すなわち、電磁波シールド用ガスケット１は、柔軟性、弾力性及び耐熱性に優れ、しかも生産性が良い。【選択図】  図１
2008218462.tif 000002
【特許請求の範囲】
【請求項１】
線径が０．０２ｍｍ〜０．０８ｍｍのバネ性を有する金属ワイヤをメリヤス編みにて筒状に編成したメッシュ体を複数本まとめて束状にした
ことを特徴とする電磁波シールド用ガスケット。
【請求項２】
複数本の前記メッシュ体にて構成される芯材の外周に、金属ワイヤにて構成される外被体を取り付けた
ことを特徴とする請求項１記載の電磁波シールド用ガスケット。
【請求項３】
複数本の前記メッシュ体にて構成される芯材の外周を、金属ワイヤを筒状に編成した外メッシュ体にて覆った
ことを特徴とする請求項１記載の電磁波シールド用ガスケット。
【請求項４】
複数本の前記メッシュ体によりをかけて、前記束状にした
ことを特徴とする請求項１記載の電磁波シールド用ガスケット。
【請求項５】
複数本の前記メッシュ体をブレード編みして前記束状にした
ことを特徴とする請求項１記載の電磁波シールド用ガスケット。
【請求項６】
複数本の前記メッシュ体によりをかけて構成される芯材の外周を、金属ワイヤを筒状に編成した外メッシュ体にて覆った
ことを特徴とする請求項１記載の電磁波シールド用ガスケット。
【請求項７】
複数本の前記メッシュ体をブレード編みして構成される芯材の外周を、金属ワイヤを筒状に編成した外メッシュ体にて覆った
ことを特徴とする請求項１記載の電磁波シールド用ガスケット。
【発明の詳細な説明】
【技術分野】
【０００１】
本発明は、電磁波シールド用ガスケットの技術分野に属する。
【背景技術】
【０００２】
柔軟性があり弾力性に優れた電磁波シールド用ガスケットとしては、スポンジに導電布を巻いたものや、スポンジやゴムチューブの外周を金属ワイヤのメッシュで覆ったものがあるが、スポンジやゴム等は耐熱性に限界があり、高温下で使用される装置等には不向きであった。
【０００３】
一方、耐熱性を上げるために、金属で作られたガスケットもある。例えば金属バネ、金属ワイヤのみで編成したガスケットや、バネ性のあるワイヤで編成したガスケットがある。
【０００４】
金属バネは、弾力性はあるが柔軟性（特にコーナー部の処理）に難点があり、金属ワイヤで編成したガスケットは、柔軟性はあるものの弾力性に乏しい。
バネ性のあるワイヤで編成したガスケットであれば、柔軟性、弾力性とも得られる。しかし、生産性の面で難がある。具体的には、ある程度強いバネ性を持ったワイヤで編まなければ形状や弾力性が出せないが、ワイヤ自体のバネ性が強いために編み針に負荷がかかって編み針が破損しやすく、そのために生産性が良くないという問題がある。
【特許文献１】特開平１１−６８３７７号公報
【特許文献２】特開平７−１６２１８５号公報
【発明の開示】
【発明が解決しようとする課題】
【０００５】
本発明は、柔軟性、弾力性及び耐熱性に優れた電磁波シールド用ガスケットを提供することを目的としている。
【課題を解決するための手段】
【０００６】
請求項１記載の電磁波シールド用ガスケットは、
線径が０．０２ｍｍ〜０．０８ｍｍのバネ性を有する金属ワイヤをメリヤス編みにて筒状に編成したメッシュ体を複数本まとめて束状にした
ことを特徴とする。
【０００７】
電磁波シールド用ガスケットは、金属ワイヤをメリヤス編みにて筒状に編成したメッシュ体を複数本まとめて束状にした構造、すなわち素材は金属ワイヤであるから耐熱性に優れている。
【０００８】
金属ワイヤがバネ性を有するとは、曲げる力を及ぼすと弾性変形し、その力を解除すれば弾性復元する性質をいう。そうしたバネ性を有する金属ワイヤとしてはＳＵＳワイヤ、ベリリウム銅ワイヤ、鋼ワイヤ等が例示されるが、その線径が０．０２ｍｍ〜０．０８ｍｍであるので、これをメリヤス編みにて筒状に編成する際に編み針に大きな負荷はかからない。従って、編み針の破損が生じにくく、編み針の破損で生産性が低下するおそれはない。
【０００９】
なお、異種類の金属ワイヤを併用して、例えば導電性に劣るＳＵＳワイヤや鋼ワイヤ等とベリリウム銅ワイヤとを併用して、全体としての導電性を上げる等も可能である。
金属ワイヤをメリヤス編みにて筒状に編成したメッシュ体には、メリヤス編みの１目毎に小さなループが形成され、それらが小さなバネとして機能するので弾力性に優れる。また、メリヤス編みであるから、隣り合う編み目同士が接近し合う（目の重なり量を増す）変形や、これとは逆の変形も容易であるから、柔軟性にも優れる。
【００１０】
そして、上述のメッシュ体を複数本まとめて束状にした構造であるから、単体のメッシュ体では弾力性が不足する場合でも十分な弾力性が得られ、柔軟性も確保できる。すなわち、柔軟性、弾力性及び耐熱性に優れ、しかも生産性が良い電磁波シールド用ガスケットである。
【００１１】
メッシュ体を複数本まとめて束状にする手法に特段の制限はないが、請求項２〜７に記載の構成が推奨される。
まず、請求項２記載の構成は、複数本の前記メッシュ体にて構成される芯材の外周に、金属ワイヤにて構成される外被体を取り付けた構成であり、芯材の外周に金属ワイヤを螺旋状に巻き付けたり、環状にした金属ワイヤ（多数）を芯材の外周に巻き付けたり、金属ワイヤを例えばメッシュ状に編んで帯状に形成したもの芯材の外周に巻き付けたりすれば、ほつれ難くなる等、電磁波シールド用ガスケットとしてのまとまりが良くなり、取り扱い性も良好になる。
【００１２】
請求項３記載のように、複数本の前記メッシュ体にて構成される芯材の外周を、金属ワイヤを筒状に編成した外メッシュ体にて覆った構造にすると、外周を外メッシュ体にて覆うので、ほつれ難くなる等、電磁波シールド用ガスケットとしてのまとまりが良くなり、取り扱い性も良好になる。
【００１３】
また、外メッシュ体を形成する金属ワイヤとして良導体（例えばモネルワイヤ）を用いることで電磁波シールド用ガスケットの導電性を良くする（抵抗値を低くする）ことができる。この点は、請求項５、６についても同様である。
【００１４】
請求項４記載のように、複数本の前記メッシュ体によりをかけて束状に
することもできるし、請求項５記載のように複数本の前記メッシュ体をブレード編みして前記束状にすることもできる。
【００１５】
さらには、請求項６記載のように、複数本の前記メッシュ体によりをかけて構成される芯材の外周を、金属ワイヤを筒状に編成した外メッシュ体にて覆った構成にしてもよいし、請求項７記載のように、複数本の前記メッシュ体をブレード編みして構成される芯材の外周を、金属ワイヤを筒状に編成した外メッシュ体にて覆った構成にしてもよい。
【発明を実施するための最良の形態】
【００１６】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
図１に示すように、本実施例の電磁波シールド用ガスケット１は、複数本（８〜１６本）のメッシュ体２をブレード編みして束状にした芯材３の外周を外メッシュ体４にて覆った構造をしている。なお、図１はメッシュ体２及び外メッシュ体４を円筒状に記載しているが、共に金属ワイヤの編み物であるから、実際には正確な円筒形にはならない。
【００１７】
メッシュ体２は、線径が０．０４ｍｍのＳＵＳワイヤＷｓを、図１（ｂ）に示すメリヤス編みにて、直径が約２ｍｍの筒状に編成して形成してある。なお、図１（ｃ）に例示するように、異種のワイヤＷ１、Ｗ２を用いて（或いは３種以上を用いて）混編みしてもよい。
【００１８】
そして、このメッシュ体２をブレード編みして芯材３としている。
外メッシュ体４は、線径が０．０４ｍｍのモネルワイヤＷｍを、図１（ｂ）に示すメリヤス編みにて、筒状に編成して形成してある。
【００１９】
外メッシュ体４を編み立てる際には、芯材３を編み機に供給し、その芯材３を内包するように外メッシュ体４を編み立てることで図示するように芯材３の外周を外メッシュ体４にて覆っている。
【００２０】
ブレード編みにて形成された芯材３は、そのままの状態ではまとまりがよくない（ぼさぼさしている）ので、外メッシュ体４の径は、このぼさつきを均す程度に適度に圧縮する設定にするのが好ましい。従って、外メッシュ体４の径は、芯材３を構成するメッシュ体２の径、メッシュ体２の本数、メッシュ体２の素材（ＳＵＳワイヤ、ベリリウム銅ワイヤ、鋼線等）、ブレード編みの編み目寸法等に応じて設定するのが望ましい。
【００２１】
この電磁波シールド用ガスケット１は、ＳＵＳワイヤＷｓをメリヤス編みにて筒状に編成したメッシュ体２をブレード編みして複数本まとめて束状にした構造の芯材３を用いているので、耐熱性に優れている。
【００２２】
ＳＵＳワイヤＷｓは、バネ性を有する金属ワイヤであるが、その線径が０．０２〜０．０８ｍｍ（本実施例は０．０４ｍｍ）であるので、これをメリヤス編みにて筒状に編成する際に編み針に大きな負荷はかからない。従って、編み針の破損が生じにくく、編み針の破損で生産性が低下するおそれはない。
【００２３】
ＳＵＳワイヤＷｓをメリヤス編みにて筒状に編成したメッシュ体２には、メリヤス編みの１目毎に小さなループが形成され、それらが小さなバネとして機能するので弾力性に優れる。また、メリヤス編みであるから、隣り合う編み目同士が接近し合う（目の重なり量を増す）変形や、これとは逆の変形も容易であるから、柔軟性にも優れる。
【００２４】
そして、芯材３は、メッシュ体２をブレード編みで複数本まとめて束状にした構造であるから、単体のメッシュ体２では弾力性が不足する場合でも十分な弾力性が得られ、柔軟性も確保できる。
【００２５】
すなわち、電磁波シールド用ガスケット１は、柔軟性、弾力性及び耐熱性に優れ、しかも生産性が良い。
本実施例の芯材３は、そのままでも電磁波シールドガスケットとして使用可能であるが、ブレード編みしただけであるとまとまり、すなわち取り扱いに難がある。しかし、これを外メッシュ体４にて覆うことで、ほつれ難くなる等、電磁波シールド用ガスケットとしてのまとまりが良くなり、取り扱い性も良好になる。例えば溝などへ挿入しやすくなっている。なお、外メッシュ体４も金属ワイヤのメリヤス編みであるから、芯材３の柔軟性、弾力性を損なわない。
【００２６】
また、ブレード編みの芯材３は、抵抗値が１〜５Ω／ｍ程度である（電磁波シールドガスケットとして使用可能である）が、外メッシュ体４にモネルワイヤＷｍを使用したことにより抵抗値を０．１Ω／ｍ以下にすること、すなわち導電性を向上させることができた。
【００２７】
なお、図１（ｃ）のように異種類の金属ワイヤを併用する場合に、例えばワイヤＷ１としてＳＵＳを、ワイヤＷ２としてベリリウム銅ワイヤを用いれば、メッシュ体２の、ひいては芯材３の導電性が良好になる。
【００２８】
また、図１（ｄ）のように、複数本のワイヤＷ１、Ｗ２を共編みしてもよい。この場合、ワイヤＷ１、Ｗ２は同材質でもよいし異材でもよい。
メッシュ体２による芯材３の形成は、ブレード編みに限るものではなく、単に複数本を束ねるだけでもよいし、複数本のメッシュ体２によりをかけて縄状にするのでもよい。
［その他］
実施例では、電磁波シールド用ガスケット１は断面形状が円形であるが、メッシュ体２の配置により、図２（ａ）のような三角形、同図（ｂ）のような四角形、同図（ｃ）のようなＤ字形、同図（ｄ）のＰ形やダンベル形等、さまざまにできる。なお、何れの例でも、金属ワイヤの編み物であるから、正確な円形、三角形、四角形等にはならない。
【図面の簡単な説明】
【００２９】
【図１】実施例の電磁波シールド用ガスケットの構造説明図（ａ）、メリヤス編み説明図（ｂ）、メリヤス編み変形例説明図（ｃ）、共編み説明図（ｄ）。
【図２】電磁波シールド用ガスケットの断面形状の例示図。
【符号の説明】
【００３０】
１・・・電磁波シールド用ガスケット、
２・・・メッシュ体、
３・・・芯材、
４・・・外メッシュ体、
Ｗｓ・・・ＳＵＳワイヤ、
Ｗｍ・・・モネルワイヤ。
【図１】
2008218462.tif 000003
【図２】
2008218462.tif 000004